(57)【特許請求の範囲】
【請求項１】
下記式（１）で表される無機陰イオン交換体。
Ｙ2Ｏx（ＯＨ）y（ＮＯ3）z・ｎＨ2Ｏ    （１）
（式（１）のｘ、ｙ、およびｚは０または正の数であり、２ｘ＋ｙ＋ｚ＝６であり、ｎは０または正の数である。）
【請求項２】
前記式（１）中、ｘが０または２．５以下の正数であり、ｙが０または５．５以下の正数であり、ｚが０または４以下の正数である請求項１に記載の無機陰イオン交換体。
【請求項３】
請求項２に記載の無機陰イオン交換体を含有する電子部品封止用樹脂組成物。
【請求項４】
無機陽イオン交換体を含有する請求項３に記載の電子部品封止用樹脂組成物。
【請求項５】
請求項３または４に記載の電子部品封止用樹脂組成物を硬化してなる樹脂。
【請求項６】
請求項３または４に記載の電子部品封止用樹脂組成物により素子を封止してなる電子部品。
【請求項７】
請求項２に記載の無機陰イオン交換体を含有するワニス。
【請求項８】
無機陽イオン交換体を含有する請求項７に記載のワニス。
【請求項９】
請求項７または８に記載のワニスを含む製品。
【請求項１０】
請求項２に記載の無機陰イオン交換体を含有する接着剤。
【請求項１１】
無機陽イオン交換体を含有する請求項１０に記載の接着剤。
【請求項１２】
請求項１０または１１に記載の接着剤を含む製品。
【請求項１３】
請求項２に記載の無機陰イオン交換体を含有するペースト。
【請求項１４】
無機陽イオン交換体を含有する請求項１３に記載のペースト。
【請求項１５】
請求項１３または１４に記載のペーストを含む製品。
【発明の詳細な説明】
【技術分野】
【０００１】
本発明は、無機陰イオン交換体、特に電子部品封止用樹脂組成物に好適に使用される無機陰イオン交換体に関する。さらに、該無機陰イオン交換体を含有する電子部品封止用樹脂組成物、これを硬化してなる樹脂および該組成物により素子を封印してなる電子部品に関する。また、本発明は、該無機陰イオン交換体を含有するワニス、接着剤およびペースト並びにこれらを含む製品に関する。
【背景技術】
【０００２】
従来、無機陰イオン交換体としては、ハイドロタルサイト、含水酸化ビスマス、含水酸化マグネシウム、および含水酸化アルミニウム等が知られている。【０００３】
近年、無機陰イオン交換体は、電子部品封止用樹脂、電気部品封止用樹脂、および電気製品用樹脂等に配合されている。
例えば、ＬＳＩ、ＩＣ、ハイブリッドＩＣ、トランジスタ、ダイオード、およびサイリスタやこれらのハイブリッド部品の多くは、エポキシ樹脂を用いて封止されている。このような電子部品封止材には、原材料中のイオン性不純物または外部より侵入する水分に起因する不良を抑止すると共に、難燃性、高密着性、耐クラック性および高体積抵抗率等の電気特性等、種々の特性が要求されている。
電子部品封止材として多用されているエポキシ樹脂は、主成分であるエポキシ化合物の他、エポキシ化合物硬化剤、硬化促進剤、無機充填物、難燃剤、顔料、およびシランカップリング剤等により構成されている。
更に、近年半導体の高集積化に伴い、ＩＣチップ上のアルミニウム配線幅の縮小により、アルミニウムの腐食が早期に発生するようになった。この腐食は、主に、封止材として用いられているエポキシ樹脂中に浸入した水分により助長されるものである。また、配線幅の縮小により、使用中に発生する熱が多くなったため、該エポキシ樹脂に酸化アンチモン、臭素化エポキシ樹脂、および無機水酸化物等の難燃剤が多量に配合されるようになり、これらの難燃剤成分により、アルミニウム等配線の腐食が更に助長されるようになってきている。【０００４】
上記の腐食を防止するためエポキシ樹脂に対し耐湿信頼性を更に向上させることが要求されてきた。既に、この耐湿信頼性を高める要求に応えるために、問題となる不純物イオン、特にハロゲンイオンを捕捉する目的で無機陰イオン交換体であるハイドロタルサイト類をエポキシ樹脂等に配合することが提案されている（例えば特許文献１、特許文献２、および特許文献３等参照）。
この化合物は陰イオンとして水酸イオンおよび炭酸イオン等の陰イオンをすでに有しているため、陰イオン交換性能は充分とは言えない。【０００５】
このハイドロタルサイト化合物を焼成することにより、構造内の陰イオンが脱離し、ハイドロタルサイト焼成物となる。ハイドロタルサイト焼成物は化合物内に陰イオンを含まないため、ハイドロタルサイト化合物に比べ陰イオン交換性能に優れる。このものは水を吸収して再び層状構造をとる。【０００６】
このハイドロタルサイト焼成物をエポキシ樹脂等に配合する提案もなされている（例えば特許文献４参照）。このものは陰イオン交換性能に優れ、電子部品の耐湿信頼性向上に有効であるものの、吸湿性が非常に高く、空気中において吸湿しやすいため、電子部品中で吸湿、および吸湿に伴なう体積増加がある。よって、はんだバスやリフロー装置処理等で高温にさらされた時等に、基板等の熱膨張係数の違いによって発生する熱応力や、吸湿水分が気化して発生する蒸気圧によって、素子、リードフレーム等のインサート品と封止用成形材料との間で剥離が発生し、パッケージクラック、チップ損傷等の原因になる恐れがある。【０００７】
ビスマス化合物が陰イオン交換体になることが知られている（例えば特許文献５、特許文献６参照）。陰イオン交換体であるビスマス化合物を配合した半導体封止用エポキシ樹脂組成物が知られている（例えば特許文献７参照）。【０００８】
また、陰イオン交換体は一般的に周囲の環境が酸性側では陰イオンをよく吸着するが、中性付近あるいはアルカリ性側では陰イオンを吸着しにくい。封止材に配合される添加剤によっては樹脂組成物のｐＨが中性付近になることがあり、陰イオン交換体の効果が十分に発揮できない場合がある。【０００９】
この対策として、陰イオン交換体に固体酸である陽イオン交換体を混合して見かけのｐＨを下げ、イオン交換性を向上させて使用する方法が提案されている（例えば特許文献８参照）。しかし、固体酸を樹脂に添加した場合、樹脂の物性を損ねたりすることがある。また、陽イオン交換体には重金属を含むものが多く、最近では環境への配慮から陽イオン交換体を併用できない場合もある。【００１０】
プリント配線板に用いるエポキシ樹脂に陽イオン交換体、陰イオン交換体、および両イオン交換体等の無機イオン交換体を配合したものが知られている（例えば特許文献９参照）。
アラミド繊維にエポキシ樹脂あるいはポリフェニレンオキサイド樹脂とイオン捕捉剤を含有させたプリント基板が知られている。このイオン捕捉剤は、イオン交換樹脂や無機イオン交換体が例示されていて、無機イオン交換体としては、アンチモン−ビスマス系のものやジルコニウム系のものが記載されている（例えば特許文献１０参照）。
イオン捕捉剤を含有する絶縁ワニスが知られていて、この絶縁ワニスを用いて多層プリント配線板を作製している。このイオン捕捉剤としては、活性炭、ゼオライト、シリカゲル、活性アルミナ、活性白土、水和五酸化アンチモン、リン酸ジルコニウム、およびハイドロタルサイト等が例示されている（例えば特許文献１１参照）。
多層配線板用の接着フィルムに無機イオン吸着体を配合しているものが知られている。この無機イオン吸着剤としては、活性炭、ゼオライト、シリカゲル、活性アルミナ、活性白土、水和五酸化アンチモン、リン酸ジルコニウム、およびハイドロタルサイト等が例示されている（例えば特許文献１２参照）。
イオントラップ剤を含有させたエポキシ樹脂接着剤が知られている。このイオントラップ剤として、陰イオン交換体または陽イオン交換体が例示されている（例えば特許文献１３参照）。
イオン捕捉剤と銀粉等を含有させた導電性エポキシ樹脂ペーストが知られている。このイオン捕捉剤としては、水和硝酸ビスマス、マグネシウムアルミニウムハイドロタルサイト、酸化アンチモン等が例示されている（例えば特許文献１４参照）。
これらに記載のイオン交換体・イオン捕捉剤の中で、ハイドロタルサイトを用いることが記載されているものがあるが、これらはそのままのものまたは焼成体を用いている。【００１１】
このうち、ハイドロタルサイトや含水酸化ビスマスは陰イオン交換性が高く、耐薬品性や耐熱性も比較的優れているため、様々な用途に利用されている。例えば電子産業分野における半導体の封止樹脂に混入させ、半導体部品などの信頼性を向上させる目的で使用している。
しかし、ハイドロタルサイトは１００℃以上の熱水中など高温高湿下では溶解性が大きい。また、吸湿性が高く封止樹脂の物性に悪影響を与えるため、使用範囲が限られている。
一方、含水酸化ビスマスなどのビスマス化合物は優れた性能を持ち、広い範囲での使用が可能であったが、銅と合金をつくり易くリサイクルの面などから使用を制限することもある。【００１２】
【特許文献１】特開昭６３−２５２４５１号公報
【特許文献２】特開昭６４−６４２４３号公報
【特許文献３】特開昭６０−４０１２４号公報
【特許文献４】特開昭６０−４２４１８号公報
【特許文献５】特開昭６３−０６０１１２号公報
【特許文献６】特開平０２−２９３３２５号公報
【特許文献７】特開平０２−２９４３５４号公報
【特許文献８】特開昭６０−２３９０１号公報
【特許文献９】特開平０５−１４０４１９号公報
【特許文献１０】特開平０９−３１４７５８号公報
【特許文献１１】特開平１０−２８７８３０号公報
【特許文献１２】特開平１０−３３０６９６号公報
【特許文献１３】特開平１０−０１３０１１号公報
【特許文献１４】特開平１０−００７７６３号公報
【発明の開示】
【発明が解決しようとする課題】
【００１３】
現在知られている高性能な無機陰イオン交換体は、上記のような問題等がある。本発明が解決しようとする課題は、環境に優しく高性能な新しい無機陰イオン交換体を提供することである。
【課題を解決するための手段】
【００１４】
本発明者は、電子産業分野における半導体封止剤等に使用できる新規な無機陰イオン交換体を見出すため鋭意検討を行なった結果、下記式（１）で表されるイットリウム化合物が高い陰イオン交換性を持つことを見出し、本発明を完成するに至った。
Ｙ2Ｏx（ＯＨ）y（ＮＯ3）z・ｎＨ2Ｏ    （１）
式（１）のｘ、ｙ、およびｚは０または正の数であり、２ｘ＋ｙ＋ｚ＝６であり、ｎは０または正の数である。
本発明の他の一つの側面は、任意成分として無機陽イオン交換体を含有する、本発明の無機陰イオン交換体を含有する電子部品封止用樹脂組成物である。
本発明のさらに他の一つの側面は、エポキシ樹脂および硬化剤を含有する上記記載の電子部品封止用樹脂組成物である。
本発明の他の一つの側面は、上記記載の電子部品封止用樹脂組成物を硬化してなる樹脂である。
本発明の他の一つの側面は、上記記載の電子部品封止用樹脂組成物により素子を封止してなる電子部品である。
本発明の他の一つの側面は、無機陽イオン交換体を含有することもある、本発明の無機陰イオン交換体を含有するワニス、接着剤、またはペーストである。
本発明のさらに他の一つの側面は、上記記載のワニス、接着剤、またはペーストを含有する製品である。
【発明の効果】
【００１５】
本発明によれば、環境に優しく高性能な新しい無機陰イオン交換体を提供することができる。
また、本発明によれば、前記無機陰イオン交換体を用いた電子部品封止用樹脂組成物、電子部品封止用樹脂、および、電子部品を提供することができる。
さらに、本発明によれば、前記無機陰イオン交換体を用いたワニス、接着剤、ペースト、並びに、これらを含有する製品を提供することができる。
【発明を実施するための最良の形態】
【００１６】
本発明の無機陰イオン交換体は、上記式（１）で表されるイットリウム化合物からなる無機陰イオン交換体であるため、環境に優しく高性能であり、また、ハイドロタルサイト系陰イオン交換体やビスマス系陰イオン交換体等が使用できない用途にも好適に用いることができるため好ましい。【００１７】
○イットリウム化合物
本発明におけるイットリウム化合物は、上記式（１）で表されるものである。
式（１）のｘとしては、０または３以下の正数であり、好ましくは３以下の正数であり、より好ましくは２．５以下の正数である。
式（１）のｙとしては、０または６以下の正数であり、好ましくは０または５．５以下の正数であり、より好ましくは５以下の正数である。
式（１）のｚとしては、０または６以下の正数であり、好ましくは０または４以下の正数であり、より好ましくは３以下の正数である。
本発明におけるイットリウム化合物の具体例としては、Ｙ2（ＯＨ）5.1（ＮＯ3）0.9・Ｈ2Ｏ、Ｙ2Ｏ2（ＮＯ3）2、Ｙ2Ｏ3、などが挙げられ、また、Ｙ2（ＯＨ）6、Ｙ2（ＯＨ）4（ＮＯ3）2、Ｙ2（ＯＨ）3（ＮＯ3）3、Ｙ2（ＯＨ）2（ＮＯ3）4、Ｙ2（ＯＨ）（ＮＯ3）5、Ｙ2Ｏ（ＯＨ）4、Ｙ2Ｏ（ＯＨ）3（ＮＯ3）、Ｙ2Ｏ（ＯＨ）2（ＮＯ3）2、Ｙ2Ｏ（ＯＨ）（ＮＯ3）3、Ｙ2Ｏ（ＮＯ3）4、Ｙ2Ｏ2（ＯＨ）2、Ｙ2Ｏ2（ＯＨ）（ＮＯ3）、Ｙ2Ｏ2（ＮＯ3）2等も例示できる。【００１８】
本発明におけるイットリウム化合物を得るための原料は、式（１）で表され陰イオン交換性を有するものが得られるならば、どのようなものでも使用することができる。例えば、本発明におけるイットリウム化合物は、硝酸イットリウムの水溶液を塩基性に調整して沈殿を生成させ、これを乾燥後加熱することにより得ることができる。また、例えば酸化イットリウムを硝酸を用いて可溶化し、これを上記記載の処理を行うことにより本発明のイットリウム化合物を得ることができる。【００１９】
本発明におけるイットリウム化合物は、例えば硝酸イットリウムの水溶液を塩基性に調整して沈殿を生成させ、これを乾燥後加熱することにより得ることができる。このｐＨとしては、ｐＨ７．５〜１２が好ましく、ｐＨ８〜１１がより好ましく、更にｐＨ８．５〜１０が好ましい。この処理を行うときの水温は、１〜８０℃が好ましく、１０〜６０℃がより好ましく、１５〜４０℃が更に好ましい。ｐＨ調整するものとしては、水酸化アルカリ金属、炭酸アルカリ金属塩、炭酸水素アルカリ金属塩、アンモニア、および加熱によりアンモニアが発生する化合物（例えば尿素やヘキサメチレンテトラミン等）等が好ましいものとして例示できる。このアルカリ金属としては、ナトリウムおよびカリウムが好ましい。ｐＨ調整するものとして更に好ましいものは、アンモニア、加熱によりアンモニアが発生する化合物（例えば尿素やヘキサメチレンテトラミン等）等である。【００２０】
本発明におけるイットリウム化合物は、例えば硝酸イットリウムの水溶液を塩基性に調整して沈殿を生成させ、これを加熱熟成処理し、その後、乾燥し、加熱処理することにより得ることができる。この加熱熟成処理の加熱温度は、加熱時間により好ましい温度がある。例えば、加熱温度としては、１００〜３００℃が好ましく、１３０〜２５０℃がより好ましく、１５０〜２００℃が更に好ましい。
加熱熟成処理の加熱時間は、加熱温度により好ましい時間が異なる。高温ほど加熱時間は短くて良いが、一般的には、２〜７２時間が好ましく、１０〜４８時間がより好ましく、１５〜３０時間が更に好ましい。【００２１】
乾燥は、室温で行っても乾燥炉内で加熱して行っても良い。即ち、沈殿物から余分な水分が除ければどのような処理を行っても良い。例えば、本発明における乾燥温度としては、８０〜２５０℃が好ましく、１１０〜２００℃がより好ましい。なお、この乾燥と加熱とを同時に行っても良い。この場合、水分が除去されるまで低めの温度にし、その後加熱温度に上昇させることが好ましい。【００２２】
本発明におけるイットリウム化合物は、上記の沈殿を乾燥後、加熱処理することにより得ることができる。この加熱温度は、加熱時間により好ましい温度がある。例えば、加熱温度としては、１５０〜１，０００℃が好ましく、１８０〜９００℃がより好ましく、２００〜８５０℃が更に好ましい。
この加熱処理の加熱時間は、加熱温度により好ましい時間が異なる。高温ほど加熱時間は短くて良いが、一般的には、１〜７２時間が好ましく、２〜４８時間がより好ましく、３〜３０時間が更に好ましい。【００２３】
上記のようにして得られた本発明におけるイットリウム化合物は、目的に応じて粉砕処理を行って、希望する粒子径にすることができる。
本発明におけるイットリウム化合物の粒径はとくに限定しないが、好ましくは平均粒径が０．０１〜１０μｍ、より好ましくは０．０５〜３μｍである。粒径が０．０１〜１０μｍであると、粒子同士が凝集することがなく、また、樹脂に添加した場合に物性を損ねることがないので好ましい。【００２４】
○陰イオン交換容量
本発明における陰イオン交換容量とは、塩酸を用いて測定したものである。この測定は、１ｇの検体と５０ｍｌの０．１Ｍ／リットル濃度の塩酸とを１００ｍｌのポリエチレン製の瓶に入れ、４０℃で２４時間振盪し、その後、上清の塩素イオン濃度をイオンクロマトグラフィーで測定した。検体を入れないで同様の操作を行って塩素イオン濃度を測定したものをブランク値として陰イオン交換容量を算出した。
本発明の無機陰イオン交換体の陰イオン交換容量は、１ｍｅｑ／ｇ以上が好ましく、１．５ｍｅｑ／ｇ以上がより好ましく、更に好ましくは１．８ｍｅｑ／ｇ以上であり、また４．５ｍｅｑ／ｇ以下が好ましく、４．３ｍｅｑ／ｇ以下がより好ましく、４ｍｅｑ／ｇ以下が更に好ましい。
イオン交換量が上記範囲内であると、本発明の陰イオン交換体を配合した樹脂の性能を損なうことが少ないので好ましい。【００２５】
○電導度
上清の電導度とは、検体に純水を入れて撹拌し、この上清の電導度を測定したものである。この測定は、０．５ｇの検体と５０ｍｌの純水とを１００ｍｌのポリプロピレン製の瓶に入れ、１００℃で２４時間保持し、その後、この上清の電導度を測定したものである。
本発明の無機陰イオン交換体における上清の電導度は、２００μＳ／ｃｍ以下が好ましく、１５０μＳ／ｃｍ以下がより好ましく、１００μＳ／ｃｍ以下が更に好ましく、また１μＳ／ｃｍ以上が好ましく、３μＳ／ｃｍ以上がより好ましく、５μＳ／ｃｍ以上が更に好ましい。
上清の電導度が上記範囲であると、本発明の無機陰イオン交換体を配合した樹脂の性能を損なうことが少ないので好ましい。
例えば、本発明の無機陰イオン交換体は、陰イオン交換容量が１ｍｅｑ／ｇ以上であり、かつ、上清の電導度が２００μＳ／ｃｍ以下の無機陰イオン交換体であることが好ましい。【００２６】
○電子部品封止用樹脂組成物
本発明の無機陰イオン交換体を配合する電子部品封止用樹脂組成物に用いられる樹脂としては、フェノール樹脂、ユリア樹脂、メラニン樹脂、不飽和ポリエステル樹脂、およびエポキシ樹脂等の熱硬化性樹脂であっても、ポリエチレン、ポリスチレン、塩化ビニル、およびポリプロピレン等の熱可塑性樹脂であってもよく、好ましくは熱硬化性樹脂である。本発明の電子部品封止用樹脂組成物に用いる熱硬化性樹脂としては、フェノール樹脂またはエポキシ樹脂が好ましく、特に好ましくはエポキシ樹脂である。【００２７】
○電子部品封止用エポキシ樹脂組成物
本発明に用いるエポキシ樹脂は、電子部品封止用樹脂に用いることのできるものであれば限定なく用いることができる。例えば、１分子中に２個以上のエポキシ基を有し、硬化可能なものであれば特に種類は問わず、フェノール・ノボラック型エポキシ樹脂、ビスフェノールＡ型エポキシ樹脂、脂環式エポキシ樹脂等、成形材料として用いられているものをいずれも使用できる。また、本発明の組成物の耐湿性を高めるためには、エポキシ樹脂として、塩化物イオン含有量が１０ｐｐｍ以下、加水分解性塩素含有量が１，０００ｐｐｍ以下のものを用いることが好ましい。【００２８】
本発明において、電子部品封止用エポキシ樹脂組成物は、硬化剤および硬化促進剤を含有することが好ましい。
本発明に用いる硬化剤はエポキシ樹脂組成物の硬化剤として知られているものをいずれも使用可能であり、好ましい具体例として、酸無水物、アミン系硬化剤およびノボラック系硬化剤等がある。
本発明に用いる硬化促進剤はエポキシ樹脂組成物の硬化促進剤として知られているものをいずれも使用可能であり、好ましい具体例として、アミン系、リン系、およびイミダゾール系の促進剤等がある。【００２９】
本発明の電子部品用樹脂組成物は、必要に応じて成形用樹脂に配合する成分として知られたものを配合することもできる。この成分としては、無機充填物、難燃剤、無機充填物用カップリング剤、着色剤、および離型剤等が例示できる。これらの成分はいずれも成形用エポキシ樹脂に配合する成分として知られたものである。無機充填物の好ましい具体例として、結晶性シリカ粉、石英ガラス粉、熔融シリカ粉、アルミナ粉およびタルク等が挙げられ、中でも結晶性シリカ粉、石英ガラス粉および熔融シリカ粉が安価で好ましい。難燃剤の例としては、酸化アンチモン、ハロゲン化エポキシ樹脂、水酸化マグネシウム、水酸化アルミニウム、赤燐系化合物、リン酸エステル系化合物等があり、無機充填物用カップリング剤の例としては、シラン系およびチタン系等があり、離型剤の例としては、脂肪族パラフィン、高級脂肪族アルコール等のワックスがある。【００３０】
上記の成分の他に、反応性希釈剤、溶剤やチクソトロピー性付与剤等を含有することもできる。具体的には、反応性希釈剤としてはブチルフェニルグリシジルエーテル、溶剤としてはメチルエチルケトン、チクソトロピー性付与剤としては有機変性ベントナイトが例示できる。【００３１】
本発明の無機陰イオン交換体の好ましい配合割合は、電子部品封止用樹脂組成物１００重量部当たり０．１〜１０重量部であり、より好ましくは１〜５重量部である。配合割合が０．１重量部以上であると、陰イオン除去性や耐湿信頼性を高める効果が大きいので好ましい。一方、１０重量部以下であると、十分な効果が得られると共に、コストアップにつながることがないので好ましい。【００３２】
本発明の無機陰イオン交換体に対し無機陽イオン交換体を併用することにより、本発明の無機陰イオン交換体の陰イオン捕捉能を増加させ、且つ陽イオン性イオンの捕捉効果を追加することができる。無機陽イオン交換体は、無機物であって、陽イオン交換性を有する物質である。
本発明の無機陰イオン交換体と無機陽イオン交換体との配合比は、特に限定はないが、重量比で１００：０〜２０：８０が好ましい。本発明の無機陰イオン交換体と無機陽イオン交換体との配合は、電子部品封止用樹脂組成物を作製する際に別個に配合してもよく、これらを予め均一に混合してから行うこともできる。好ましくは混合物を用いるものである。このようにすることにより、これらの成分を併用する効果をさらに発揮させることができるからである。【００３３】
無機陽イオン交換体の具体例として、アンチモン酸（五酸化アンチモン水和物）、ニオブ酸（五酸化ニオブ水和物）、マンガン酸化物、リン酸ジルコニウム、リン酸チタン、リン酸スズ、リン酸セリウム、ゼオライト、および粘土鉱物等が挙げられ、アンチモン酸（五酸化アンチモン水和物）、リン酸ジルコニウム、およびリン酸チタンが好ましい。【００３４】
本発明の電子部品封止用樹脂組成物は、上記の原料を公知の方法で混合することにより容易に得ることができ、例えば上記各原料を適宜配合し、この配合物を混練機にかけて加熱状態で混練し、半硬化状の樹脂組成物とし、これを室温に冷却した後、公知の手段により粉砕し、必要に応じて打錠することにより得られるものである。【００３５】
本発明の無機陰イオン交換体は、電子部品または電気部品の封止、被覆、および絶縁等の様々な用途に使用することが可能である。
さらに、ポリ塩化ビニル等の樹脂の安定剤、防錆剤等にも本発明の無機陰イオン交換体は使用可能である。【００３６】
本発明の無機陰イオン交換体を配合した電子部品用樹脂組成物は、リードフレーム、配線済みのテープキャリア、配線板、ガラス、シリコンウエハ等の支持部材に、半導体チップ、トランジスタ、ダイオード、サイリスタ等の能動素子、コンデンサ、抵抗体、コイル等の受動素子等の素子を搭載したものなどに使用することができる。また、プリント回路板にも本発明の電子部品封止用樹脂組成物は有効に使用できる。本発明の無機陰イオン交換体を配合した電子部品封止用エポキシ樹脂組成物も同様に用いることができる。
本発明の電子部品封止用樹脂組成物または電子部品封止用エポキシ樹脂組成物を用いて素子を封止する方法としては、低圧トランスファ成形法が最も一般的であるが、インジェクション成形法、圧縮成形法等を用いてもよい。【００３７】
○配線板への適用について
エポキシ樹脂等の熱硬化性を用いてプリント配線基板とし、これに銅箔等を接着し、これをエッチング加工等して回路を作製して配線板を作製している。しかし近年、回路の高密度化、回路の積層化および絶縁層の薄膜化等により腐食や絶縁不良が問題となっている。配線板を作製するときに本発明の無機陰イオン交換体を添加することによりこのような腐食を防止することができる。また、配線板用の絶縁層にも本発明の無機陰イオン交換体を添加することにより、配線板の腐食等を防止することができる。このようなことから本発明の無機陰イオン交換体を含有する配線板は、腐食等に起因する不良品発生を抑制することができる。この配線板や配線板用の絶縁層中の樹脂固形分１００重量部に対し、０．１〜５重量部の本発明の無機陰イオン交換体を添加することが好ましい。ここに無機陽イオン交換体を含有させても良い。【００３８】
○接着剤への配合について
配線板等の基板に接着剤を用いて電子部品等を実装している。このとき用いる接着剤に本発明の無機陰イオン交換体を添加することにより、腐食等に起因する不良品発生を抑制することができる。この接着剤中の樹脂固形分１００重量部に対し、０．１〜５重量部の本発明の無機陰イオン交換体を添加することが好ましい。ここに無機陽イオン交換体を含有させても良い。
配線板に電子部品等を接続するまたは配線するときに用いる伝導性接着剤等に本発明の無機陰イオン交換体を添加することにより腐食等に起因する不良を抑制することができる。この伝導性接着剤とは、銀等の伝導性金属を含むものが例示できる。この伝導性接着剤中の樹脂固形分１００重量部に対し０．１〜５重量部の本発明の無機陰イオン交換体を添加することが好ましい。ここに無機陽イオン交換体を含有させても良い。【００３９】
○ワニスへの配合について
本発明の無機陰イオン交換体を含有したワニスを用いて電気製品、プリント配線板、または電子部品等を作製することができる。このワニスとしては、エポキシ樹脂等の熱硬化性樹脂を主成分とするものが例示できる。この樹脂固形分１００重量部に対し０．１〜５重量部の本発明の無機陰イオン交換体を添加することが好ましい。ここに無機陽イオン交換体を含有させても良い。【００４０】
○ペーストへの配合について
銀粉等を含有させたペーストに本発明の無機陰イオン交換体を添加することができる。ペーストとは、ハンダ付け等の補助剤として接続金属同士の接着を良くするために用いられるものである。このことにより、ペーストから発生する腐食性物質の発生を抑制することができる。このペースト中の樹脂固形分１００重量部に対し０．１〜５重量部の本発明の無機陰イオン交換体を添加することが好ましい。ここに無機陽イオン交換体を含有させても良い。【００４１】
イットリウム化合物による無機陰イオン交換体の製造方法に関する好ましい実施態様の例を以下に示す。
（１）硝酸イットリウムの水溶液を塩基性に調整して沈殿を生成させる工程、この沈殿物を加熱熟成処理させた後に乾燥させ、この乾燥した物を加熱する工程、またはこの沈殿物を直接乾燥させ、この乾燥した物を加熱する工程を含むことを特徴とする陰イオン交換活性を有するイットリウム化合物の製造方法、
（２）硝酸イットリウムの水溶液を塩基性に調整して沈殿を生成させる工程、この沈殿物を加熱熟成処理させた後に乾燥させる工程、この乾燥した物を加熱する工程を含むことを特徴とする陰イオン交換活性を有するイットリウム化合物の製造方法、
（３）硝酸イットリウムの水溶液を塩基性に調整して沈殿を生成させる工程、この沈殿物を直接乾燥させる工程、この乾燥した物を加熱する工程を含むことを特徴とする陰イオン交換活性を有するイットリウム化合物の製造方法、
（４）硝酸イットリウムの水溶液をｐＨ７．５〜１２に調整して１〜８０℃の水温で沈殿を生成させる工程、この沈殿物を１００〜３００℃で加熱熟成処理させた後に乾燥させ、この乾燥した物を１５０〜１，０００℃で加熱する工程、またはこの沈殿物を直接乾燥させ、この乾燥した物を１５０〜１，０００℃で加熱する工程を含むことを特徴とする陰イオン交換活性を有するイットリウム化合物の製造方法、
（５）硝酸イットリウムの水溶液をｐＨ７．５〜１２に調整して１〜８０℃の水温で沈殿を生成させる工程、この沈殿物を１００〜３００℃で加熱熟成処理させた後に８０〜２５０℃で乾燥させ、この乾燥した物を１５０〜１，０００℃で加熱する工程、またはこの沈殿物を直接８０〜２５０℃で乾燥させ、この乾燥した物を１５０〜１，０００℃で加熱する工程を含むことを特徴とする陰イオン交換活性を有するイットリウム化合物の製造方法。
上記（１）〜（５）何れか１つに記載の製造方法で得られた陰イオン交換活性を有するイットリウム化合物。
【実施例】
【００４２】
以下、実施例および比較例を挙げて本発明をさらに詳しく説明するが、本発明はこれに限定されるものではない。なお、％は重量％であり、部は重量部である。【００４３】
＜実施例１＞
１０ｇの硝酸イットリウムを１００ｍｌの純水に溶解し、この溶液を２５℃に保ちながら、アンモニア水溶液でｐＨ９に調整した。そして、この溶液を１時間撹拌後、沈殿物を濾過し、純水で洗浄した。
この沈殿物を乾燥機に入れ、２００℃で２４時間加熱した。その後、粉砕し、イットリウム化合物（化合物１）を得た。この化合物１の分析を行なったところ、Ｙ2（ＯＨ）5.1（ＮＯ3）0.9・Ｈ2Ｏであった。【００４４】
＜実施例２＞
実施例１で合成した化合物１を更に４００℃で４時間加熱して、化合物２を得た。この化合物の分析を行なったところ、Ｙ2Ｏ2（ＮＯ3）2であった。【００４５】
＜実施例３＞
１０ｇの硝酸イットリウムを１００ｍｌの純水に溶解し、この溶液を２５℃に保ちながら、アンモニア水溶液でｐＨ９に調整した。そしてこの溶液を１時間撹拌後、ポリテトラフルオロエチレン製の密閉容器に入れ、１８０℃で２４時間加熱処理した。その後、室温まで放冷し、沈殿物を濾過し、純水で洗浄した。
これを乾燥機に入れ、２００℃で２４時間加熱し、更に５００℃で４時間加熱した。ついで粉砕し、イットリウム化合物（化合物３）を得た。この化合物３の分析を行なったところ、Ｙ2Ｏ3であった。【００４６】
＜比較例１＞
１０ｇの硝酸ランタンを１００ｍｌの純水に溶解し、この溶液を２５℃に保ちながら、アンモニア水溶液でｐＨ９に調整した。そして、１時間撹拌後、沈殿物を濾過し、純水で洗浄した。
この沈殿物を乾燥機に入れ、２００℃で２４時間加熱した。その後、粉砕し、ランタン化合物（比較化合物１）を得た。この比較化合物１の分析を行なったところ、Ｌａ2（ＯＨ）4（ＮＯ3）2・２Ｈ2Ｏであった。【００４７】
＜比較例２＞
比較例１で合成した比較化合物１を更に４００℃で４時間加熱して、比較化合物２を得た。この化合物の分析を行なったところ、Ｌａ2Ｏ2（ＮＯ3）2であった。【００４８】
＜比較例３＞
１０ｇの硝酸ランタンを１００ｍｌの純水に溶解し、この溶液を２５℃に保ちながら、アンモニア水溶液でｐＨ９に調整した。そしてこの溶液を１時間撹拌後、ポリテトラフルオロエチレン製の密閉容器に入れ、１８０℃で２４時間加熱処理した。その後、室温まで放冷し、沈殿物を濾過し、純水で洗浄した。
これを乾燥機に入れ、２００℃で２４時間加熱し、更に５００℃で４時間加熱した。ついで粉砕し、ランタン化合物（比較化合物３）を得た。この比較化合物３の分析を行なったところ、Ｌａ2Ｏ3であった。【００４９】
＜参考例１＞
三酸化ビスマスＢｉ2Ｏ3を参考化合物１として用いた。【００５０】
＜参考例２＞
ビスマス系陰イオン交換体ＩＸＥ−５００（東亞合成株式会社製）を参考化合物２として用いた。【００５１】
＜イオン交換容量測定試験＞
１．０ｇの化合物１を１００ｍｌのポリエチレン製の瓶に入れ、更に５０ｍｌの０．１Ｍ／リットルの塩酸を投入し、密栓して４０℃で２４時間振盪した。その後、ポアサイズ０．１μｍのメンブレンフィルターで溶液を濾過し、濾液の塩素イオン濃度をイオンクロマトグラフィーで測定した。なにも固形分を入れないで同様の操作を行って塩素イオン濃度を測定したものと比較して陰イオン交換容量（ｍｅｑ／ｇ）を測定した。この結果を表１に示す。
化合物２、３、比較化合物１〜３、及び参考化合物１、２についても同様に操作し、イオン交換容量を測定した。これらの結果を表１に示す。【００５２】
【表１】
0005176323.tif 000002
【００５３】
＜実施例４＞
８０部のクレゾールノボラック型エポキシ樹脂（エポキシ当量２３５）、２０部のブロム化フェノールノボラック型エポキシ樹脂（エポキシ当量２７５）、５０部のフェノールノボラック樹脂（分子量７００〜１，０００）、２部のトリフェニルホスフィン、１部のカルナバワックス、１部のカーボンブラック、３７０部の溶融シリカ、および２部の化合物１を配合し、これを８０℃〜９０℃の熱ロールで３〜５分間混練りした。その後、冷却し、粉砕して、粉末状エポキシ樹脂組成物Ａを得た。そして、この組成物Ａを１００メッシュの篩で篩い分けし、１００メッシュパスの試料を作製した。
この１００メッシュパスの試料を用いて、１７０℃で硬化させ、樹脂練込体１を作製した。この樹脂練込体１を２〜３ｍｍの大きさに粉砕した。この粉砕試料を用いて塩素イオンの溶出試験を行った。【００５４】
＜実施例５＞
化合物１の代わりに化合物２を用いた以外は樹脂練込体１の作製と同様に操作し、樹脂練込体２の粉砕試料を作製した。【００５５】
＜実施例６＞
化合物１の代わりに化合物３を用いた以外は樹脂練込体１の作製と同様に操作し、樹脂練込体３の粉砕試料を作製した。【００５６】
＜比較例４＞
化合物１の代わりに比較化合物１を用いた以外は樹脂練込体１の作製と同様に操作し、比較樹脂練込体１の粉砕試料を作製した。【００５７】
＜比較例５＞
化合物１の代わりに比較化合物２を用いた以外は樹脂練込体１の作製と同様に操作し、比較樹脂練込体２の粉砕試料を作製した。【００５８】
＜比較例６＞
化合物１の代わりに比較化合物３を用いた以外は樹脂練込体１の作製と同様に操作し、比較樹脂練込体３の粉砕試料を作製した。【００５９】
＜比較例７＞
化合物１を用いない以外は樹脂練込体１の作製と同様に操作し、比較樹脂練込体０の粉砕試料を作製した。即ち、比較樹脂練込体０は化合物１含まないものである。【００６０】
＜参考例３＞
化合物１の代わりに参考化合物１を用いた以外は樹脂練込体１の作製と同様に操作し、参考樹脂練込体１の粉砕試料を作製した。【００６１】
＜参考例４＞
化合物１の代わりに参考化合物２を用いた以外は樹脂練込体１の作製と同様に操作し、参考樹脂練込体２の粉砕試料を作製した。【００６２】
＜樹脂練込体からの塩素イオン抽出試験＞
上記で作製した５ｇの各樹脂練込体、比較樹脂練込体または参考樹脂練込体と５０ｍｌの純水とをポリテトラフルオロエチレン製耐圧容器に入れて密閉し、１２５℃で１００時間加熱した。冷却後、水を取り出し、水に溶出した塩素イオンの濃度をイオンクロマトグラフィーで測定した。またこの水のｐＨを測定した。これらの結果を表２に示す。【００６３】
【表２】
0005176323.tif 000003
【００６４】
＜吸湿性の測定＞
実施例１で作製した化合物１  ２．０ｇをアルミ製容器に入れ、３５℃、湿度９０％の恒温恒湿器内に２４時間放置した。そして２４時間後の重量を測定し、増加率を求めた。この結果を表３に示す。
化合物２および３、比較化合物１〜３、参考化合物１および２についても同様に試験した。この結果を表３に示す。【００６５】
＜上清の電導度の測定＞
０．５ｇの化合物１を１００ｍｌのポリプロピレン製の瓶に入れ、更に５０ｍｌの純水を投入し、栓をして、１００℃で２４時間保持した。尚、瓶には小孔を設けてある。
２４時間後、冷却し、０．１μｍのメンブレンフィルターでこの溶液を濾過し、濾液の電導度を測定した。この結果を表３に示す。
化合物２および３、比較化合物１〜３、参考化合物１および２についても同様に試験した。この結果を表３に示す。【００６６】
【表３】
0005176323.tif 000004
【００６７】
＜陽イオン交換体との配合＞
実施例１で合成した化合物１と陽イオン交換体であるα燐酸ジルコニウムとを重量比１：１で良く混合して、混合物１を作製した。この混合物１を用いてイオン交換率の測定に用いた。
化合物２、化合物３、参考化合物１、および参考化合物２についても上記と同様に操作して、混合物２、混合物３、参考混合物４、および参考混合物５を作製した。これらの物についてイオン交換率の測定に用いた。【００６８】
＜イオン交換率測定試験＞
１．０ｇの混合物１を１００ｍｌのポリプロピレン製の瓶に入れ、５０ｍｌの０．０２Ｍ塩化ナトリウム水溶液を投入し、密栓して４０℃で２４時間振とうした。その後、ポアサイズ０．１μｍのメンブレンフィルターで溶液を濾過し、濾液中の塩素イオン濃度を測定した。塩化ナトリウム水溶液だけのもので同様の操作を行って塩素イオン濃度を測定した。混合物１の陰イオン交換率は、これら測定した値から算出して、表４に示した。
混合物２、混合物３、参考混合物１、および参考混合物２についても同様に操作して、イオン交換率を算出し、表４に示した。また、化合物１、化合物２、化合物３、参考化合物１、および参考化合物２についても同様に操作して、イオン交換率を算出し、表４に示した。【００６９】
【表４】
0005176323.tif 000005
【００７０】
表１〜４から明らかなように、本発明の無機陰イオン交換体は、イオン交換容量が大きく、高温高湿下においても溶解性が低く、さらに吸湿性が低い。また、封止材樹脂に添加しても、塩素イオンの溶出を抑える効果がある。これにより、幅広い範囲で信頼性の高い封止材組成物の提供が可能である。
また、陽イオン交換体を含む樹脂組成物とすることにより、より高いイオン交換率を示す。
【産業上の利用可能性】
【００７１】
本発明の無機陰イオン交換体は、環境製や陰イオン交換性に優れたものである。また、本発明の無機陰イオン交換体は、吸湿性またはリサイクルの面で問題のあるハイドロタルサイトやビスマス化合物を用いない無機陰イオン交換体である。そして、樹脂に本発明の無機陰イオン交換体を配合してもこれからの陰イオンの溶出を抑える効果がある。このことから、本発明の無機陰イオン交換体は、幅広い範囲で信頼性の高い電子部品または電気部品の封止、被覆、および絶縁等の様々な用途に使用することができる。また、本発明の無機陰イオン交換体は、塩化ビニルなどの樹脂の安定剤、防錆剤などにも使用することができる。